(57)【要約】【課題】本発明は、織編成組織、糸条に関係なく、抗スナッギング性に優れると同時に、スポーツ衣料用途に要求される吸水性、速乾性を有する布帛を提供することを目的とする。【解決手段】繊維布帛と、該布帛の少なくとも一面に形成され、かつ親水性樹脂からなる内層と、該内層上に、平均粒径が１０ｎｍ〜１μｍの無機微粒子が、バインダー樹脂を介して０．００５〜２．０重量％付着してなる外層を有することを特徴とする繊維布帛。【選択図】なし【特許請求の範囲】
【請求項１】
繊維布帛と、該布帛の少なくとも一面に形成される親水性樹脂からなる内層と、該内層上に、平均粒径が１０ｎｍ〜１μｍの無機微粒子が、バインダー樹脂を介して、布帛に対し０．００５〜２．０重量％付着してなる外層を有することを特徴とする繊維布帛。
【請求項２】
無機微粒子がコロイダルシリカである請求項１に記載の繊維布帛。
【請求項３】
ＪＩＳ−Ｌ−１０５８  Ｄ−３法におけるスナッグ試験評価結果が３級以上である請求項１または請求項２に記載の繊維布帛。
【請求項４】
初期の吸水速度が１５秒以内、初期の拡散性残留水分率１０％に至る時間が４５分以内であり、洗濯２０回後の吸水速度が２０秒以内、洗濯２０回後の拡散性残留水分率１０％に至る時間が５０分以内である請求項１〜請求項３のいずれかに記載の繊維布帛。
【請求項５】
繊維布帛の少なくとも一面に親水性樹脂からなる内層を形成した後、該内層上に、平均粒径が１０ｎｍ〜１μｍの無機微粒子を、バインダー樹脂を介して、布帛に対し０．００５〜２．０重量％付着させた外層を形成することを特徴とする繊維布帛の製造方法。
【請求項６】
内層を形成する親水性樹脂を吸尽法により付与する請求項５記載の繊維布帛の製造方法。
【発明の詳細な説明】
【技術分野】
【０００１】
本発明は、衣料用、特にスポーツ衣料用途に使用される繊維布帛およびその製造方法に関し、さらに詳しくは、抗スナッギング性に優れると共に、スポーツ衣料用途に要求される吸水性、速乾性を有する繊維布帛及びその製造方法に関する。
【背景技術】
【０００２】
最近では、スポーツ衣料用布帛の軽量化、薄地化が進み、該布帛を構成する糸条が、外部の突起物に引っ掛かることで布帛表面からループ状に突出したり、布帛が引きつれを起こしたりする、いわゆるスナッギングの問題が大きく顕在化してきている。
【０００３】
スナッギングを抑制する方法として、例えば、布帛を凹凸の少ない組織で織編成したり、布帛を構成する糸条を撚糸する方法（特許文献１）、布帛の密度を高くする方法（特許文献２）等が知られている。
しかし、凹凸の少ない組織で織編成したものは外観が単調になるため意匠性に劣るおそれがあり、また、布帛を構成する糸条を撚糸する方法や布帛の密度を高めたものは風合いが硬くなったり、ストレッチ性が損なわれたり、通気性が低下し、清涼感に乏しいものとなるおそれがある。
また、これらを改善するために、トルク方向の異なる２種の高捲縮仮撚加工糸をエア混織させた低トルク複合糸を使用した編地が提案されている（特許文献３）。しかし、その効果は十分ではなく、使用する糸が限定される等の問題がある。
【先行技術文献】
【特許文献】
【０００４】
【特許文献１】特開２００２−３０５４８号公報
【特許文献２】特開２００３−２４７１４９号公報
【特許文献３】ＷＯ２００８／００１９２０号公報
【発明の概要】
【発明が解決しようとする課題】
【０００５】
本発明は、織編成組織、糸条に関係なく、抗スナッギング性に優れると共に、スポーツ衣料用途に要求される吸水性、速乾性を有する布帛を提供することを目的とする。
【課題を解決するための手段】
【０００６】
本発明は、上記課題を解決するために次の構成を有する。
本発明は、
（１）に、繊維布帛と、該布帛の少なくとも一面に形成される親水性樹脂からなる内層と、該内層上に、平均粒径が１０ｎｍ〜１μｍの無機微粒子が、バインダー樹脂を介して、布帛に対し０．００５〜２．０重量％付着してなる外層を有することを特徴とする繊維布帛である。
また、（２）に、無機微粒子がコロイダルシリカである（１）に記載の繊維布帛である。
また、（３）に、ＪＩＳ−Ｌ−１０５８  Ｄ−３法におけるスナッグ試験評価結果が３級以上である（１）または（２）に記載の繊維布帛である。
また、（４）に、初期の吸水速度が１５秒以内、初期の拡散性残留水分率１０％に至る時間が４５分以内であり、洗濯２０回後の吸水速度が２０秒以内、洗濯２０回後の拡散性残留水分率１０％に至る時間が５０分以内である（１）〜（３）のいずれかに記載の繊維布帛である。
また、（５）に、繊維布帛の少なくとも一面に親水性樹脂からなる内層を形成した後、該内層上に、平均粒径が１０ｎｍ〜１μｍの無機微粒子を、バインダー樹脂を介して、布帛に対し０．００５〜２．０重量％付着させた外層を形成することを特徴とする繊維布帛の製造方法である。
また、（６）に、内層を形成する親水性樹脂を吸尽法により付与する（５）記載の繊維布帛の製造方法である。
【発明の効果】
【０００７】
本発明によれば、織編成組織、糸条に関係なく、抗スナッギング性に優れると共に、スポーツ用途に要求される吸水性、速乾性を併せ持った繊維布帛を得ることができる。
【発明を実施するための形態】
【０００８】
以下、本発明を詳細に説明する。本発明の繊維布帛は、繊維布帛と、該布帛の少なくとも一面に形成される親水性樹脂からなる内層と、該内層上に、平均粒径が１０ｎｍ〜１μｍの無機微粒子が、バインダー樹脂を介して、布帛重量に対し０．００５〜２．０重量％付着してなる外層を有することを特徴とする繊維布帛である。
【０００９】
本発明において、親水性樹脂とは、水酸基やエーテル基に代表される親水基を有する樹脂のことであり、その親水基に起因して吸水性、吸湿性などの性能を発揮する。本発明において、繊維布帛の少なくとも一面に親水性樹脂層からなる内層を形成することにより、吸水性を高め着用時の発汗を素早く吸水、拡散することができる。
内層を形成する親水性樹脂としては、例えば、ポリエステル系樹脂、ポリアミド系樹脂、ポリウレタン系樹脂、ポリアクリル系樹脂などを挙げることができる。なかでも、親和性の面から洗濯耐久性に優れるポリエステル系樹脂が好ましい。該ポリエステル系樹脂としては、ポリエチレングリコール、ポリプロピレングリコール、ポリテトラメチレングリコール、エチレングリコール、プロピレングリコール、テトラエチレングリコールなどのジオール成分と、テレフタル酸、イソフタル酸などのジカルボン酸とからなるポリエステル系樹脂が挙げられる。これらを用いることにより、吸水性が向上し、安定した洗濯耐久性が得られる。
【００１０】
前記親水性樹脂からなる内層を繊維布帛に形成するには、繊維加工において一般的に行われている方法を用いればよく、例えば、（１）親水性樹脂を含む処理液に布帛を浸漬し、８０〜１５０℃の浴中で吸尽処理する方法、（２）親水性樹脂を含む処理液に布帛を浸漬し、必要に応じて圧搾して余剰液を除去し、次いで１１０〜１８０℃で熱処理して乾燥する方法、または、（３）親水性樹脂を含む処理液をスプレーもしくは塗布することにより、前記処理液を布帛に含浸させた後、１１０〜１８０℃で熱処理して乾燥する方法を挙げることができる。なかでも、親水性樹脂を繊維表面に均一に導入することが可能で、洗濯耐久性を容易に得ることができることから、（１）の方法が好ましい。なお、上記の方法を用いれば、繊維自体が有する特性（例えば、ポリエステル繊維の速乾性など）を保持した状態で、親水性樹脂層を形成できる。
【００１１】
前記親水性樹脂の付与量は、加工性と吸水性の効果から、布帛重量に対し０．０５〜１０重量％であることが好ましく、０．１〜５重量％であることがより好ましい。０．０５重量％未満であると、十分な吸水性が得られないおそれがあり、１０重量％より多いと、染色堅牢度が悪くなったり、風合が硬くなるおそれがある。
【００１２】
なお、親水性樹脂を含む処理液は、必要に応じて紫外線吸収剤、赤外線吸収剤、制電剤、抗菌剤、防虫剤、ｐＨ調整剤など、他の成分を含んでいてもよい。
【００１３】
また、本発明に用いる無機微粒子としては、コロイダルシリカ、ポリオルガノシロキサン、アエロジル、ガラスなどのシリカ系化合物、酸化チタン、酸化亜鉛、酸化銅、酸化マグネシウム、酸化カルシウム、酸化鉄、酸化コバルト、酸化アルミニウムなどの金属酸化物を例示することができるが、価格の点からシリカ系微粒子が好ましく、特に、水溶液中における安定性、分散性の点からコロイダルシリカが好ましい。
【００１４】
微粒子には、有機微粒子もあるが、無機微粒子と比較して耐熱性が低いため、加工中に溶融、脱落等の問題が発生するおそれがある。
【００１５】
また、本発明において用いられる外層の無機微粒子は、平均粒径が１０ｎｍ〜１μｍ、更には、３０ｎｍ〜５００ｎｍのものが好ましく用いられる。形状は、球状、平板状、柱状、数珠状のいずれであってもよい。無機微粒子の平均粒径が１０ｎｍ未満では、布帛を構成する繊維間の摩擦係数が高められず、衣服等にした場合、着用時外力がかかっても、布帛表面に繊維が引き出されることを防ぐ効果、すなわち抗スナッギング性を改善する効果が十分得られないおそれがある。１μｍより大きくなると、着用時や洗濯等により微粒子が脱落しやすくなったり、布帛表面がざらつき、風合いが悪化するおそれがある。
【００１６】
布帛に対する無機微粒子の付与量（乾燥重量）は、０．００５〜２．０重量％であることが好ましく、０．０２〜１．０重量％であることがより好ましい。付与量が０．００５重量％未満であると、繊維間の摩擦係数が高められず、抗スナッギング性を改善する効果を十分得られないおそれがある。また、付与量が２．０重量％より多いと、風合いが悪化するおそれがある。
【００１７】
本発明において、無機微粒子は、バインダー樹脂とともに、布帛に付与される。バインダー樹脂を使用しない場合は、無機微粒子が着用時や洗濯時に著しく脱落してしまう。
【００１８】
使用されるバインダー樹脂としては、ウレタン系樹脂、アクリル系樹脂、ポリアミド系樹脂、ポリエステル系樹脂などが挙げられるが、なかでも、吸水性を考慮し、水酸基、エーテル基、アミド基等の親水基をもつものが好ましい。さらに、布帛への影響が少なく、洗濯耐久性に優れる点でウレタン系樹脂が好ましく、例えば、ポリエーテル系ウレタン樹脂が挙げられる。
【００１９】
布帛に対するバインダー樹脂の付与量（固形分）は、０．００５〜５重量％であることが好ましく、０．１〜２重量％であることがより好ましい。付与量が０．００５重量％未満である場合は、洗濯耐久性が悪くなるおそれがある。また、付与量が５重量％より多い場合は、風合いが硬くなるばかりか、無機微粒子が樹脂に埋もれてしまい、抗スナッギング性が低下するおそれがある。また、バインダー樹脂の厚みは、無機微粒子の平均粒径の３分の１より厚く、平均粒径より小さいことが好ましい。３分の１より小さいと無機微粒子が脱落しやすく、平均粒径よりも大きいと、無機微粒子が埋没してしまい、十分な抗スナッギング性が得られないおそれがある。
【００２０】
また、バインダー樹脂の１００％モジュラスが、０．１〜２．０Ｎ／ｍｍ２であることが好ましい。１００％モジュラスが、０．１Ｎ／ｍｍ２未満である場合は洗濯耐久性が悪くなるおそれがあり、２．０Ｎ／ｍｍ２より大きい場合はチョークマーク（摩擦により摩擦部分が白くなる現象）が発生し、さらに、風合も硬くなるおそれがある。
【００２１】
無機微粒子を含む処理液で外層を形成するには、繊維加工において一般的に行われている方法を用いればよく、例えば、（１）前記処理液に、内層が形成された布帛を浸漬し、２０〜８０℃の浴中で吸尽処理する方法、（２）前記処理液に内層が形成された布帛を浸漬し、必要に応じて圧搾して余剰液を除去し、次いで１１０〜１８０℃で熱処理して乾燥する方法、または、（３）前記処理液を内層が形成された布帛にスプレーもしくは塗布することにより、布帛に付与させた後、１１０〜１８０℃で熱処理して乾燥する方法を挙げることができる。なかでも操作が簡便で、無機微粒子を含む処理液を安定的に付与できるという理由により、（２）の方法が好ましい。
【００２２】
なお、処理液は、必要に応じて紫外線吸収剤、赤外線吸収剤、制電剤、抗菌剤、防虫剤、ｐＨ調整剤など、他の成分を含んでもよい。
【００２３】
バインダー樹脂は、内層を形成する親水性樹脂と同一でもよいが、内層を形成してから、外層を形成する必要がある。無機微粒子を含む１層構造の場合は、十分な吸水速乾性を得るのに必要な樹脂量を付与すると、無機微粒子が樹脂層に埋没してしまい、十分な抗スナッギング性が得られず、また、十分な抗スナッギング性を得るために、無機微粒子が埋没しないような樹脂量であると、十分な吸水速乾性が得られなくなる。そのため、吸水速乾性と抗スナッギング性を両立するために、内層に十分な親水層を形成し、その上に、無機微粒子をバインダーで固着させた層を形成することが必要である。
【００２４】
本発明の布帛に用いる繊維種としては特に限定されないが、合成繊維が布帛中に５０％以上含まれることが好ましく、８０％以上含まれることがより好ましい。５０％以上含まれていれば、半合成繊維、再生繊維、天然繊維等が混紡、混織、交撚、交織、交編されていても、本加工によって優れた抗スナッギング性を発揮することができる。合成繊維としては、ポリエステル系繊維、ポリアミド系繊維、ポリアクリル系繊維などが挙げられるが、なかでも速乾性を阻害しないという点から、疎水性のポリエステル系繊維が好ましい。
【００２５】
ポリエステル系繊維としては、例えば、ポリエチレンテレフタレート、ポリブチレンテレフタレート、ポリトリメチレンテレフタレートなどを挙げることができるが、これらに限定されるものではなく、例えば、イソフタル酸スルホネート、アジピン酸、イソフタル酸、ポリエチレングリコールなどを共重合して得られる繊維、または、これらの共重合体やポリエチレングリコールをブレンドして得られる繊維であっても構わない。これらの繊維は、１種単独で、または、２種以上組み合わせて用いることができる。なかでも、物性に優れ、安価に入手可能なことから、ポリエチレンテレフタレートが好ましい。
【００２６】
また、本発明に用いる布帛の形態としては、特に限定されるものでなく、例えば、織物、編物等が挙げられる。またその構造も１層構造のものや２層以上の構造のものでもよく特に限定されず、用途等により適宜に用いることができる。
なお、布帛は、必要に応じて、染料や顔料により着色されたものであってもよい。
【実施例】
【００２７】
以下、実施例により本発明をさらに詳しく説明するが、本発明は以下の実施例に限定されるものではない。
なお、実施例における性能の評価は、以下の方法に従った。
【００２８】
（１）抗スナッギング性
ＪＩＳ  Ｌ  １０５８  Ｄ−３法に準拠して試験、評価を行った。３級以上を抗スナッギング性が良いと判断した。
【００２９】
（２）吸水性
ＪＩＳ  Ｌ  １０９６  Ａ法  水滴滴下法に準拠して、測定した。
吸水速度が２０秒未満であれば吸水性が良いと判断した。
【００３０】
（３）速乾性
１０ｃｍ×１０ｃｍの試験片の質量（Ｗ）を測定し、試験片に水を０．６ｍＬ滴下し、質量（Ｗ０）を測定した。標準状態（２０℃、６５％ＲＨ）下で吊干して、所定時間ごとの重量（Ｗｔ）を測定し、時間毎の残留水分率（％）を算出した。残留水分率（％）が１０％に至るまでの時間を算出した。
残留水分率＝{（Ｗｔ−Ｗ）／（Ｗ０−Ｗ）}×１００
５０分以内であれば速乾性があると判断した。
【００３１】
（４）洗濯耐久性
試験片に対してＪＩＳ  Ｌ  ０２１７  １０３法に準拠して、洗濯試験を２０回実施し、よく乾燥させた後、上記（１）〜（３）の評価を行った。
【００３２】
（５）供試布帛１
８４ｄｔｅｘ／７２フィラメントのポリエステルマルチフィラメント糸を用いて、天竺組織の丸編地を編成した。得られた編地の重量は２００ｇ／ｍ２であった。この編地を、常法により精練、プレセットしたものを、供試布帛１とした。
【００３３】
（６）供試布帛２
８４ｄｔｅｘ／７２フィラメントのポリエステルマルチフィラメント糸と３０番手の綿糸を、交編率（重量比）５０：５０で用いて、天竺組織の丸編地を編成した。得られた編地の重量は２００ｇ／ｍ２であった。この編地を、常法により精練、プレセットしたものを供試布帛２とした。
【００３４】
（７）供試布帛３
８４ｄｔｅｘ／７２フィラメントのポリエステルマルチフィラメント糸を用いて、平織物（目付２００ｇ／ｍ２）を織成し、常法により精練、プレセットしたものを、供試布帛３とした。
【００３５】
[実施例１] 
親水性ポリエステル樹脂（高松油脂株式会社製  ＳＲ−１０００  固形分：１０重量％）を布帛重量に対し０．５重量％の濃度で含み、かつ、酢酸でｐＨ４．５に調整した処理液に、浴比が１：２０となるように供試布帛１を浸漬し、１３０℃の浴中で３０分間吸尽処理を行った。水洗後、１２０℃で２分間熱処理して乾燥した。かくして、該布帛表面に内層を形成した。この時の親水性ポリエステル樹脂の付着量は、布帛に対し０．５重量％であった。
次いで、コロイダルシリカを含む水分散体（平均粒径３０ｎｍ、固形分１５％）１重量％とバインダー樹脂としてポリエーテル系ウレタン樹脂（第一工業製薬株式会社製  エラストロンＢＡＰ  １００％モジュラス：１．２Ｎ／ｍｍ２  固形分：２０重量％）１重量％を含む処理液に浸漬後、圧搾機にて圧搾率が布帛重量に対して１００重量％となるように圧搾し、次いで１２０℃で２分間処理して乾燥した。かくして、布帛表面に内層と外層を形成した。このとき、コロイダルシリカの付与量は、布帛に対して、０．１５重量％であった。また、バインダー樹脂であるポリエーテル系ウレタン樹脂の付与量は、布帛に対して、０．３重量％であった。かくして、繊維布帛を得た。評価結果を表１に示す。
【００３６】
[実施例２]
供試布帛１を用いて、実施例１と同様に処理し、内層を形成した。更に、布帛に対してコロイダルシリカの付与量を０．３重量％、バインダー樹脂の付与量を０．６重量％とした以外は、実施例１と同様に処理し、外層を形成し、実施例２の繊維布帛を得た。評価結果を表１に示す。
【００３７】
[実施例３]
供試布帛１を実施例１と同様に処理し、内層を形成した。更に、平均粒径が５００ｎｍのコロイダルシリカを用いた以外は、実施例１と同様に処理し、外層を形成し、実施例３の繊維布帛を得た。このとき、コロイダルシリカの付与量は、布帛に対して、０．３重量％であった。また、バインダー樹脂であるポリエーテル系ウレタン樹脂の付与量は、布帛に対して、０．６重量％であった。評価結果を表１に示す。
【００３８】
[実施例４]
供試布帛２を用いた以外は、実施例１と同様に処理し、内層を形成した。更に、実施例１と同様に処理して、外層を形成し、実施例４の繊維布帛を得た。このとき、コロイダルシリカの付与量は、布帛に対して、０．４５重量％であった。また、バインダー樹脂であるポリエーテル系ウレタン樹脂の付与量は、繊維に対して、０．９重量％であった。評価結果を表１に示す。
【００３９】
[実施例５]
供試布帛３を用いた以外は、実施例１と同様に処理し、内層を形成した。更に、実施例１と同様に処理して、外層を形成し、実施例５の繊維布帛を得た。このとき、コロイダルシリカの付与量は、布帛に対して、０．７５重量％であった。また、バインダー樹脂であるポリエーテル系ウレタン樹脂の付与量は、布帛に対して、１．５重量％であった。評価結果を表１に示す。
【００４０】
[比較例１]
供試布帛１を用い、内層の形成を行わなかった以外は実施例１と同様に処理して、外層を形成し、比較例１の繊維布帛を得た。このとき、コロイダルシリカの付与量は、布帛に対して、０．４５重量％であった。また、バインダー樹脂であるポリエーテル系ウレタン樹脂の付与量は、布帛に対して、０．９重量％であった。評価結果を表１に示す。
【００４１】
[比較例２]
供試布帛１を用い、実施例１と同様に処理し、内層のみを形成し、比較例２の繊維布帛を得た。評価結果を表１に示す。
【００４２】
[比較例３]
供試布帛１を用い、疎水性シリコーン樹脂（東レ・ダウコーニング株式会社製  ＦＺ−４６５８  固形分：２３重量％）２重量％を含む処理液に浸漬後、圧搾機にて圧搾率が布帛重量に対して１００重量％となるように圧搾し、次いで１２０℃で２分間処理して乾燥し内層を形成した。次いで、実施例１と同様に処理して外層を形成し、比較例３の繊維布帛を得た。このとき、コロイダルシリカの付与量は、布帛に対して、０．７５重量％であった。また、バインダー樹脂であるポリエーテル系ウレタン樹脂の付与量は、布帛に対して、１．５重量％であった。評価結果を表１に示す。
【００４３】
［比較例４］
供試布帛１を実施例１と同様に処理し、内層を形成した。更に、布帛に対し、コロイダルシリカの付与量を０．００２重量％、バインダー樹脂の付与量を０．００４重量％とした以外は、実施例１と同様に処理し、外層を形成し、比較例４の繊維布帛を得た。評価結果を表１に示す。
【００４４】
【表１】
2015117441.tif 000002
【００４５】
実施例１〜３のポリエステル繊維布帛は、優れた抗スナッギング性を示した。また、洗濯による物性の低下も小さく、吸水性、速乾性も維持されていた。実施例４のポリエステル／綿繊維編物及び実施例５の織物を用いたものも優れた抗スナッギング性を示し、吸水性、速乾性とも問題がないレベルであった。
一方、比較例１のポリエステル繊維布帛では、十分な吸水性が得られなかった。また、比較例２のポリエステル繊維編物では、十分な抗スナッギング性が得られなかった。比較例３のポリエステル繊維布帛では、十分な吸水性、速乾性が得られなかった。